(57)【要約】【課題】所望の光学特性を有し、かつ、耐失透性が良好であり量産性に優れた光学ガラスを提供する。【解決手段】屈折率（ｎｄ）が１．７５〜１．９０、アッベ数（νｄ）が２０〜４０、部分分散比（θｇ、Ｆ）が０．６２以下のＳｉＯ２−Ｔａ２Ｏ５−Ｒ２Ｏ（ＲはＬｉ、Ｎａ、Ｋから選択される少なくとも一種）系ガラスからなり、質量％で、Ｎｂ２Ｏ５  ０〜２９％、Ｂ２Ｏ３  ０超〜４５％を含有することを特徴とする光学ガラス。【選択図】なし【特許請求の範囲】
【請求項１】
屈折率（ｎｄ）が１．７５〜１．９０、アッベ数（νｄ）が２０〜４０、部分分散比（θｇ、Ｆ）が０．６２以下のＳｉＯ２−Ｔａ２Ｏ５−Ｒ２Ｏ（ＲはＬｉ、Ｎａ、Ｋから選択される少なくとも一種）系ガラスからなり、質量％で、Ｎｂ２Ｏ５  ０〜２９％、Ｂ２Ｏ３  ０超〜４５％を含有することを特徴とする光学ガラス。
【請求項２】
さらに、質量％で、ＳｉＯ２  １〜３０％、Ｔａ２Ｏ５  ８〜７５％、ＺｒＯ２  ０〜２０％、Ｐ２Ｏ５  ０〜１０％、Ｒ２Ｏ  ０超〜４０％を含有し、かつ、鉛成分、ヒ素成分およびフッ素成分を実質的に含有しないことを特徴とする請求項１に記載の光学ガラス。
【請求項３】
さらに、質量％で、Ｒ’Ｏ（Ｒ’はＭｇ、Ｃａ、Ｓｒ、Ｂａから選択される少なくとも一種）  ０〜１０％未満、ＺｎＯ  ０〜１５％を含有することを特徴とする請求項１または２に記載の光学ガラス。
【請求項４】
さらに、質量％で、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２  ０〜１０％を含有することを特徴とする請求項１〜３のいずれかに記載の光学ガラス。
【請求項５】
質量比で、ＳｉＯ２／Ｂ２Ｏ３が１．５以上であることを特徴とする請求項１〜４のいずれかに記載の光学ガラス。
【請求項６】
質量比で、Ｎｂ２Ｏ５／Ｔａ２Ｏ５が１５未満であることを特徴とする請求項１〜５のいずれかに記載の光学ガラス。
【発明の詳細な説明】
【技術分野】
【０００１】
本発明は、特にデジタルカメラやビデオカメラの光学レンズや光通信用レンズとして好適な光学ガラスに関する。
【背景技術】
【０００２】
近年、デジタルカメラやビデオカメラの高性能化、具体的には、小型化、高倍率化、高精細化等がますます進んでいる。このような高性能化を達成するため、デジタルカメラやビデオカメラに使用される光学レンズ用ガラスには、高屈折率、高分散および異常分散等の特性が要求されることが多くなっている。
【０００３】
上記特性を満たすガラスとして、例えば、屈折率（ｎｄ）が１．７５以上、アッベ数（νｄ）が３０以下のＳｉＯ２−Ｎｂ２Ｏ５系ガラスが提案されている（例えば、特許文献１参照）。このガラスは、高屈折率、高耐侯性等の特性を利用して光通信用レンズに使用することができる。
【０００４】
ところで、デジタルカメラやビデオカメラ等に使用される光学レンズの作製方法として、一旦、溶融ガラスをインゴットに成形し、これから適当な大きさに切り出した硝材を研磨した後、モールドプレスする方法や、溶融ガラスをノズル先端から滴下して液滴状にする、いわゆる液滴成形により成形した硝材を研磨した後、あるいは研磨せずにモールドプレスする方法が知られている。
【先行技術文献】
【特許文献】
【０００５】
【特許文献１】特開２００９−１７９５３８号公報
【発明の概要】
【発明が解決しようとする課題】
【０００６】
従来のＳｉＯ２−Ｎｂ２Ｏ５系ガラスは所望の光学特性を有するものの、失透性が強く量産性に乏しいという問題があった。
【０００７】
以上の課題に鑑み、本発明は、所望の光学特性を有し、かつ、耐失透性が良好であり量産性に優れた光学ガラスを提供することを目的とする。
【課題を解決するための手段】
【０００８】
本発明の光学ガラスは、屈折率（ｎｄ）が１．７５〜１．９０、アッベ数（νｄ）が２０〜４０、部分分散比（θｇ、Ｆ）が０．６２以下のＳｉＯ２−Ｔａ２Ｏ５−Ｒ２Ｏ（ＲはＬｉ、Ｎａ、Ｋから選択される少なくとも一種）系ガラスからなり、質量％で、Ｎｂ２Ｏ５  ０〜２９％、Ｂ２Ｏ３  ０超〜４５％を含有することを特徴とする。なお、ＳｉＯ２−Ｔａ２Ｏ５−Ｒ２Ｏ系ガラスとは、ＳｉＯ２、Ｔａ２Ｏ５、Ｒ２Ｏを必須成分として含有するガラスを意味する。
【０００９】
本発明者の調査の結果、ＳｉＯ２−Ｎｂ２Ｏ５系ガラスにおいて失透が発生する主な原因は、屈折率および分散を高めるための成分であるＮｂ２Ｏ５が多量に含有されていることにあることを突き止めた。そこで、Ｎｂ２Ｏ５の含有量を極力少なくするとともに、同じく屈折率および分散を高める成分であるＴａ２Ｏ５を必須成分として含むＳｉＯ２−Ｔａ２Ｏ５−Ｒ２Ｏ系ガラスであれば、高い屈折率および分散を達成しつつ、失透を抑制できることを見出した。また、耐候性も良好となり、製造工程や製品使用中において、物性の低下やガラス表面の変質等が生じにくくなる。また、Ｔａ２Ｏ５を必須成分として含有することにより、異常分散性に優れた（すなわち、部分分散比（θｇ、Ｆ）の低い）ガラスを得ることが可能となる。
【００１０】
本発明の光学ガラスは、さらに、質量％で、ＳｉＯ２  １〜３０％、Ｔａ２Ｏ５  ８〜７５％、ＺｒＯ２  ０〜２０％、Ｐ２Ｏ５  ０〜１０％、Ｒ２Ｏ（ＲはＬｉ、Ｎａ、Ｋから選択される少なくとも一種）  ０超〜４０％を含有し、かつ、鉛成分、ヒ素成分およびフッ素成分を実質的に含有しないことが好ましい。「Ｒ２Ｏ  ０超〜４０％」はＬｉ２Ｏ、Ｎａ２Ｏ及びＫ２Ｏの含有量の合量が０超〜４０％であることを意味する。
【００１１】
本発明の光学ガラスは、さらに、質量％で、Ｒ’Ｏ（Ｒ’はＭｇ、Ｃａ、Ｓｒ、Ｂａから選択される少なくとも一種）  ０〜１０％未満、ＺｎＯ  ０〜１５％を含有することが好ましい。「Ｒ’Ｏ  ０〜１０％未満」はＭｇＯ、ＣａＯ、ＳｒＯ及びＢａＯの含有量の合量が０〜１０％未満であることを意味する。
【００１２】
本発明の光学ガラスは、さらに、質量％で、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２  ０〜１０％を含有することが好ましい。「Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２」は、Ｌａ２Ｏ３、Ｇｄ２Ｏ３、Ｂｉ２Ｏ３、Ｙ２Ｏ３、Ｙｂ２Ｏ３、ＴｅＯ２及びＧｅＯ２の含有量の合量を意味する。
【００１３】
本発明の光学ガラスは、質量比で、ＳｉＯ２／Ｂ２Ｏ３が１．５以上であることが好ましい。「ＳｉＯ２／Ｂ２Ｏ３」は、ＳｉＯ２の含有量をＢ２Ｏ３の含有量で除した値を意味する。
【００１４】
本発明の光学ガラスは、質量比で、Ｎｂ２Ｏ５／Ｔａ２Ｏ５が１５未満であることが好ましい。「Ｎｂ２Ｏ５／Ｔａ２Ｏ５」は、Ｎｂ２Ｏ５の含有量をＴａ２Ｏ５の含有量で除した値を意味する。
【発明の効果】
【００１５】
本発明によれば、所望の光学特性を有し、かつ、耐失透性が良好であり量産性に優れた光学ガラスを提供することが可能となる。
【発明を実施するための形態】
【００１６】
本発明の光学ガラスは、屈折率（ｎｄ）が１．７５〜１．９０、アッベ数（νｄ）が２０〜４０、部分分散比（θｇ、Ｆ）が０．６２以下である。本発明において、各種特性を上記の通り限定した理由を以下に示す。
【００１７】
例えば、光学ガラスをレンズとして使用する場合、屈折率を高めるほどレンズを薄くすることが可能となり、光学デバイスを小型化するうえで有利となる。したがって、本発明の光学ガラスの屈折率は１．７５以上であり、１．７６５以上、１．７７５以上、１．７８５以上、１．８０以上、特に１．８０５以上であることが好ましい。一方、ガラスの屈折率を向上させるためには、Ｎｂ２Ｏ５等を多く添加する必要がある。ところが、Ｎｂ２Ｏ５等の屈折率を向上させる成分はガラスを不安定にさせる成分でもある。それゆえ、ガラスの安定性を考慮して屈折率の上限を規定する必要がある。具体的には、本発明の光学ガラスの屈折率は１．９０以下、１．８９５以下、１．８９以下、１．８８５以下、１．８８以下、特に１．８７５以下であることが好ましい。
【００１８】
本発明の光学ガラスのアッベ数は、高分散特性を達成するため、４０以下であり、３５以下、３２以下、特に３０以下であることが好ましい。なお、アッベ数は低いほど、光学設計上における他のレンズとの組み合わせでの色収差の低減に有利となるため好ましいが、屈折率が低下したり、ガラスが不安定になる傾向がある。そのため、本発明の光学ガラスのアッベ数は２０以上であり、２１以上、特に２２以上であることが好ましい。
【００１９】
本発明の光学ガラスの部分分散比は、異常分散特性を達成するため、０．６２以下であり、０．６１９以下、特に０．６１８以下であることが好ましい。一方、ガラスの部分分散比を低くするＮｂ２Ｏ５等の成分はガラスを不安定にさせる。それゆえ、ガラスの安定性を考慮して部分分散比の下限を規定する必要がある。具体的には、本発明の光学ガラスの部分分散比は０．５５以上、特に０．５５５以上であることが好ましい。
【００２０】
次に、本発明の光学ガラスのガラス組成を説明する。
【００２１】
本発明の光学ガラスは、ＳｉＯ２−Ｔａ２Ｏ５−Ｒ２Ｏ（ＲはＬｉ、Ｎａ、Ｋから選択される少なくとも一種）系ガラスからなり、質量％で、Ｎｂ２Ｏ５  ０〜２９％、Ｂ２Ｏ３  ０超〜４５％を含有する。上記組成範囲であれば、屈折率が１．７５〜１．９０、アッベ数が２０〜４０、部分分散比が０．６２以下の特性を容易に達成することができる。
【００２２】
組成範囲を上記のように限定した理由を以下に述べる。なお、以下のガラス組成に関する説明において、「％」は特に断りのない限り「質量％」を意味する。
【００２３】
ＳｉＯ２はガラス骨格を形成する成分である。また、耐候性を向上させる効果があり、特にガラス中のアルカリ金属酸化物等の成分が水へ選択的に溶出することを抑制する効果が高い。さらに、液相温度を低下させ、失透を抑制できる成分である。ＳｉＯ２の含有量は１〜３０％、２〜２９％、３〜２８％、特に５〜２５％であることが好ましい。ＳｉＯ２の含有量が少なすぎると、上記効果が得られにくくなる。一方、ＳｉＯ２の含有量が多すぎると、溶融性が低下して未溶解による脈理や気泡がガラス中に残存しやすくなり、レンズ用ガラスとしての要求品位を満たさなくなる可能性がある。
【００２４】
Ｔａ２Ｏ５は高屈折化および高分散化を達成するための成分であり、また、部分分散比を低下させる効果の高い成分である。さらに、高屈折化を達成できる成分の中で、比較的液相温度を上昇させにくい（失透が発生しにくい）成分である。Ｔａ２Ｏ５の含有量は８〜７５％、１１〜７０％、１２〜７２．５％、特に１３〜７０％であることが好ましい。Ｔａ２Ｏ５の含有量が少なすぎると、上記効果が得られにくくなる。一方、Ｔａ２Ｏ５の含有量が多すぎると、液相温度が上昇してＴａ２Ｏ５を主成分とした結晶が析出しやすくなり、ガラス化が困難になる傾向がある。
【００２５】
Ｒ２Ｏ（ＲはＬｉ、Ｎａ、Ｋから選択される少なくとも一種）は部分分散比を低下させる成分である。また、軟化点を低下させたり、ガラス化を容易にする効果がある。Ｒ２Ｏの含有量は０超〜４０％、０．５〜３７．５％、１〜３５％、１．５〜３２．５％、特に２〜３０％であることが好ましい。Ｒ２Ｏの含有量が少なすぎると、上記効果が得られにくくなる。一方、Ｒ２Ｏの含有量が多すぎると、化学的耐久性が低下しやすくなる。また、高屈折かつ高分散なガラスが得られにくくなる。
【００２６】
なお、Ｌｉ２Ｏ、Ｎａ２ＯおよびＫ２Ｏの各成分の含有量は、０〜４０％、０．１〜３７．５％、０．５〜３５％、１〜３２．５％、特に１．５〜３０％であることが好ましい。
【００２７】
Ｎｂ２Ｏ５は高屈折化および高分散化を達成するための成分であり、また、部分分散比を低下させる効果も有する。ただし、その含有量が多すぎると、液相温度が上昇してＮｂ２Ｏ５を主成分とした結晶が析出しやすくなり、ガラス化が困難になる傾向がある。したがって、Ｎｂ２Ｏ５の含有量は０〜２９％であり、０．１〜２８％、０．５〜２７％、特に１〜２６％であることが好ましい。
【００２８】
本発明の光学ガラスにおいて、良好な耐失透性を達成するため、Ｌｉ２ＯとＮｂ２Ｏ５の合量（Ｌｉ２Ｏ＋Ｎｂ２Ｏ５）を適宜調整することが好ましい。具体的には、Ｌｉ２Ｏ＋Ｎｂ２Ｏ５は４５％以下、４０％以下、３０％以下、特に２５％以下であることが好ましい。
【００２９】
Ｂ２Ｏ３はガラス骨格を形成することが可能な成分である。また、耐候性を向上させる効果があり、特にガラス中の成分が水へ選択的に溶出することを抑制する効果が高い。さらに、高屈折化、高分散化の効果が大きいＴａ２Ｏ５を多量に含有させることを可能にする成分である。Ｂ２Ｏ３の含有量は０超〜４５％であり、０．１〜４０％、０．５〜３０％、特に１〜２０％であることが好ましい。Ｂ２Ｏ３の含有量が少なすぎると、上記効果が得られにくくなる。一方、Ｂ２Ｏ３の含有量が多すぎると、部分分散比が上昇する傾向がある。また、高屈折特性が得られにくくなる。
【００３０】
本発明の光学ガラスにおいて、低い部分分散比を達成するため、ＳｉＯ２の含有量とＢ２Ｏ３の含有量の比を適宜調整することが好ましい。具体的には、ＳｉＯ２／Ｂ２Ｏ３は１．５以上、２以上、２．５以上、特に３以上であることが好ましい。
【００３１】
本発明の光学ガラスには、上記成分以外にも、下記の成分を含有させることが可能である。
【００３２】
ＴｉＯ２は高屈折化および高分散化を達成するための成分であり、また、部分分散比を低下させる効果も有する。また、紫外光によるガラスの着色を抑制できる。ただし、その含有量が多すぎると、耐失透性が低下してガラス化が困難になる傾向がある。また、可視域透過率が低下しやすくなる。したがって、ＴｉＯ２の含有量は０〜３０％、０．１〜２８％、０．５〜２５％、特に１〜２０％であることが好ましい。
【００３３】
本発明の光学ガラスにおいて、低い部分分散比を達成するため、ＴｉＯ２とＴａ２Ｏ５の合量（ＴｉＯ２＋Ｔａ２Ｏ５）を適宜調整することが好ましい。具体的には、ＴｉＯ２＋Ｔａ２Ｏ５は１８％以上、２０％以上、３０％以上、特に４０％以上であることが好ましい。
【００３４】
なお、Ｎｂ２Ｏ５、Ｔａ２Ｏ５、ＴｉＯ２の中で部分分散比を低下させる効果が最も大きい成分はＴａ２Ｏ５であり、次にＴｉＯ２、次いでＮｂ２Ｏ５である。
【００３５】
本発明の光学ガラスにおいて、低い部分分散比を達成するため、Ｎｂ２Ｏ５とＴａ２Ｏ５、ＴｉＯ２とＴａ２Ｏ５、ＳｉＯ２とＴａ２Ｏ５、さらにＮｂ２Ｏ５とＴｉＯ２＋Ｔａ２Ｏ５のそれぞれの含有量の比を適宜調整することが好ましい。具体的には、質量比で、Ｎｂ２Ｏ５／Ｔａ２Ｏ５が１５未満、１０以下、特に３以下であることが好ましい。質量比で、ＴｉＯ２／Ｔａ２Ｏ５が５以下、４以下、特に１以下であることが好ましい。質量比で、ＳｉＯ２／Ｔａ２Ｏ５が５以下、３以下、特に２以下であることが好ましい。さらに、質量比で、Ｎｂ２Ｏ５／（ＴｉＯ２＋Ｔａ２Ｏ５）が１０以下、５以下、特に２以下であることが好ましい。Ｎｂ２Ｏ５／Ｔａ２Ｏ５、ＴｉＯ２／Ｔａ２Ｏ５、ＳｉＯ２／Ｔａ２Ｏ５およびＮｂ２Ｏ５／（ＴｉＯ２＋Ｔａ２Ｏ５）のいずれかが上記範囲より大きすぎると、低い部分分散比が得られにくくなる。
【００３６】
ＺｒＯ２は、屈折率を高めることができる成分である。また、中間酸化物としてガラス骨格を形成するため、耐失透性を改善したり、化学的耐久性を向上させたりする効果もある。ただし、部分分散比を上昇させるため、その含有量が多すぎると所望の光学特性が得られにくくなる。したがって、ＺｒＯ２の含有量は０〜２０％、０．５〜１８％、１〜１６％、１．５〜１５％、２〜１４％、特に２．１〜１３％であることが好ましい。
【００３７】
Ｐ２Ｏ５はガラス骨格を形成する成分であり、失透を抑制するとともに耐候性を向上させる効果がある。ただし、Ｐ２Ｏ５の含有量が多すぎると、かえって耐候性が低下する傾向がある。また、屈折率が低下したり、軟化点が上昇して低温でのモールドプレス成形が困難になる傾向がある。さらに、部分分散比が不当に上昇する傾向がある。したがって、Ｐ２Ｏ５の含有量は０〜１０％、特に０〜５％であることが好ましい。
【００３８】
Ｒ’Ｏ（Ｒ’はＭｇ、Ｃａ、Ｓｒ、Ｂａから選択される少なくとも一種）は、屈折率を高めることができる成分である。また、中間酸化物としてガラス骨格を形成するため、耐失透性を改善したり、化学的耐久性を向上させたりする効果もある。ただし、これらの成分は部分分散比を上昇させるため、その含有量が多すぎると所望の光学特性が得られにくくなる。したがって、Ｒ’Ｏの含有量は０〜１０％未満、０〜８％、０〜５％、特に０．１〜４％であることが好ましい。
【００３９】
なお、ＭｇＯ、ＣａＯ、ＳｒＯおよびＢａＯの各成分の含有量は、０〜８％、０〜５％、特に０．１〜４％であることが好ましい。
【００４０】
ＺｎＯは、屈折率を高めることができる成分である。また、中間酸化物としてガラス骨格を形成するため、耐失透性を改善したり、化学的耐久性を向上させたりする効果もある。ただし、ＺｎＯは部分分散比を上昇させるため、その含有量が多すぎると所望の光学特性が得られにくくなる。したがって、ＺｎＯの含有量は０〜１５％、０〜８％、特に０．１〜５％であることが好ましい。
【００４１】
本発明の光学ガラスにおいて、低い部分分散比を達成するため、ＭｇＯ、ＣａＯ、ＳｒＯ、ＢａＯ、ＺｎＯおよびＺｒＯ２の合量（ＭｇＯ＋ＣａＯ＋ＳｒＯ＋ＢａＯ＋ＺｎＯ＋ＺｒＯ２）とＴａ２Ｏ５の含有量の比を適宜調整することが好ましい。具体的には、（ＭｇＯ＋ＣａＯ＋ＳｒＯ＋ＢａＯ＋ＺｎＯ＋ＺｒＯ２）／Ｔａ２Ｏ５は０．５以下、０．４以下、特に０．３以下であることが好ましい。
【００４２】
Ｌａ２Ｏ３、Ｇｄ２Ｏ３、Ｂｉ２Ｏ３、Ｙ２Ｏ３、Ｙｂ２Ｏ３、ＴｅＯ２およびＧｅＯ２は屈折率を高める成分である。ただし、これらの成分は部分分散比を上昇させるため、その含有量が多すぎると所望の光学特性が得られにくくなる。したがって、Ｌａ２Ｏ３＋Ｇｄ２Ｏ３＋Ｂｉ２Ｏ３＋Ｙ２Ｏ３＋Ｙｂ２Ｏ３＋ＴｅＯ２＋ＧｅＯ２は０〜１０％、０〜８％、０〜６％、特に０〜２％であることが好ましい。
【００４３】
ＷＯ３は高屈折化および高分散化を達成するための成分であり、また、部分分散比を低下させる効果も有する。また、紫外光によるガラスの着色を抑制できる。ただし、その含有量が多すぎると、耐失透性が低下してガラス化が困難になったり、紫外域透過率が低下する傾向がある。また、プレス金型との親和性が増大して、モールドプレス成形時にガラスが金型と融着しやすくなる傾向がある。したがって、ＷＯ３の含有量は０〜１０％、０〜５％、特に０．１〜４％であることが好ましい。
【００４４】
Ａｌ２Ｏ３はガラス骨格を形成することが可能な成分である。また、耐候性を向上させる効果があり、特にガラス中の成分が水へ選択的に溶出することを抑制する効果が高い。Ａｌ２Ｏ３の含有量は０〜１０％、特に０〜１％であることが好ましい。Ａｌ２Ｏ３の含有量が多すぎると、失透しやすくなる。また、溶融性が低下して脈理や気泡がガラス中に残存し、レンズ用ガラスとしての要求品位を満たさなくなる可能性がある。
【００４５】
清澄剤として、例えばＳｂ２Ｏ３、ＳｎＯ２、ＣｅＯ２、ＮＯ３またはＳＯ３を含有させることができる。Ｓｂ２Ｏ３は微量であれば可視域透過率を向上させる効果も有する。ただし、上記清澄剤の含有量が多すぎると、望まない着色が発生するおそれがあるため、これらの成分の含有量はそれぞれ５％以下とすることが好ましい。
【００４６】
鉛成分（例えばＰｂＯ）、ヒ素成分（例えばＡｓ２Ｏ３）およびフッ素成分（例えばＦ２）は環境への負荷が大きく、また、ガラスへの着色が懸念されるため、実質的に含有しない（具体的には各々０．１％未満）ことが好ましい。
【００４７】
次に、本発明の光学ガラスを用いた、デジタルカメラやビデオカメラ等に使用される光学レンズを作製する方法を説明する。
【００４８】
まず所望の組成となるように調合したガラス原料を溶融する。次に、溶融ガラスをノズルの先端から滴下して液滴状に成形（液滴成形）して硝材を得る。得られた硝材を研磨した後、あるいは研磨することなくモールドプレス成形し、所定形状の光学レンズを得る。なお、液滴成形を行う代わりに、溶融ガラスをインゴット状に成形し、適当な大きさに切り出した硝材を研磨した後、モールドプレス成形する方法を採用することもできる。
【００４９】
本発明の光学ガラスから作製された光学レンズは、金属部品にアセンブリしてレンズキャップとして使用することもできる。
【実施例】
【００５０】
以下、本発明を実施例に基づいて説明するが、本発明はこれらの実施例に何ら限定されるものではない。
【００５１】
表１、２は本発明の実施例（試料Ｎｏ．１〜１７）および比較例（試料Ｎｏ．１８）を示している。
【００５２】
【表１】
2019182709.tif 000002
【００５３】
【表２】
2019182709.tif 000003
【００５４】
各試料は次のようにして調製した。まず表に示す各組成になるようにガラス原料を調合し、白金ルツボを用いて１５００℃で２時間溶融した。得られた溶融ガラスをカーボン板上に流し出し、アニール後、各測定に適した試料を作製した。
【００５５】
得られた試料について、屈折率（ｎｄ）、アッベ数（νｄ）、部分分散比（θｇ、Ｆ）を測定した。結果を表に示す。
【００５６】
屈折率はヘリウムランプのｄ線（５８７．６ｎｍ）に対する測定値で示した。
【００５７】
アッベ数は、ヘリウムランプのｄ線の屈折率と、水素ランプのＦ線（４８６．１ｎｍ）およびＣ線（６５６．３ｎｍ）の屈折率の値を用い、アッベ数（νｄ）＝｛（ｎｄ−１）／（ｎＦ−ｎＣ）｝の式から算出した。
【００５８】
部分分散比は、水素ランプのＦ線、Ｃ線およびｇ線（４３５．８ｎｍ）の屈折率の値を用い、部分分散比（θｇ、Ｆ）＝｛（ｎｇ−ｎＦ）／（ｎＦ−ｎＣ）｝の式から算出した。
【００５９】
表から明らかなように、本発明の実施例であるＮｏ．１〜１７の各試料は失透せずにガラス化し、かつ、屈折率が１．７５２５〜１．８９８２、アッベ数が２４．７〜２８．７、部分分散比が０．５９２４〜０．６１５９であり、所望の光学特性を有していた。
【００６０】
一方、比較例であるＮｏ．１８の試料はガラス化しなかった。
【産業上の利用可能性】
【００６１】
本発明の光学ガラスは、モールドプレス成形用硝材や研磨加工用硝材として、ＣＤ、ＭＤ、ＤＶＤ、その他各種光ディスクシステムの光ピックアップレンズ、ビデオカメラ、デジタルカメラ、その他一般のカメラの撮影用レンズや光通信用レンズ等のガラスとして好適である。